ПРОЗРАЧНАЯ КОМПОЗИЦИЯ ПОЛИПРОПИЛЕНОВОГО СОПОЛИМЕРА, ОБЛАДАЮЩАЯ УДАРОПРОЧНОСТЬЮ

1. Полипропиленовая композиция, содержащая:
полимер первой фазы, содержащий статистический сополимер полипропилена, причем статистический сополимер полипропилена включает в себя этилен в количестве менее примерно 4% по массе;
полимер второй фазы, объединенный с полимером первой фазы, причем полимер второй фазы содержит сополимер пропилена и этилена, включающий в себя этилен в количестве от примерно 10% до примерно 20% по массе; и
причем полипропиленовая композиция имеет показатель текучести расплава 15 г/10 мин или более при температуре 230°C и нагрузке 2,16 кг, при этом композиция имеет ударную вязкость при падении по Гарднеру при 0°C от примерно 300 дюйм-фунтов до примерно 500 дюйм-фунтов.
2. Полипропиленовая композиция по п. 1, причем композиция дополнительно содержит осветлитель в количестве менее примерно 1% по массе, при этом полипропиленовая композиция имеет мутность на 1 мм менее примерно 15%.
3. Полипропиленовая композиция по п. 1, причем композиция имеет модуль упругости при изгибе от примерно 400 МПа до примерно 1000 МПа, при этом композиция имеет ударную вязкость по Изоду при 23°C более примерно 200 Дж/м и при 0°C более примерно 80 Дж/м.
4. Полипропиленовая композиция по п. 1, причем полипропиленовая композиция имеет общее содержание растворимых в холодном ксилоле веществ от примерно 15% до примерно 30%.
5. Полипропиленовая композиция по п. 1, в которой статистический сополимер полипропилена в полимере первой фазы имеет характеристическую вязкость и сополимер пропилена и этилена в полимере второй фазы имеет характеристическую вязкость, при этом отношение характеристической вязкости в полимере второй фазы к характеристической вязкости в полимере первой фазы составляет от примерно 1,1 до примерно 2.
6. Полипропиленовая композиция по п. 1, в которой статистический сополимер полипропилена в полимере первой фазы содержит этилен в количестве от примерно 2% до примерно 3,5% по массе.
7. Полипропиленовая композиция по п. 1, в которой сополимер пропилена и этилена в полимере второй фазы содержит этилен в количестве от примерно 14% до примерно 17% по массе.
8. Полипропиленовая композиция по п. 1, причем полимер второй фазы присутствует в полипропиленовой композиции в количестве от примерно 20% до примерно 40% по массе.
9. Полипропиленовая композиция по п. 1, причем полипропиленовая композиция имеет мутность на 1 мм менее примерно 10%, имеет ударную вязкость по Изоду образца с надрезом при 23°C от примерно 300 Дж/м до примерно 900 Дж/м и имеет ударную вязкость по Изоду образца с надрезом при 0°C от примерно 100 Дж/м до примерно 600 Дж/м.
10. Полипропиленовая композиция по п. 1, причем полипропиленовая композиция имеет показатель текучести расплава от примерно 17 г/10 мин до примерно 30 г/10 мин.
11. Полипропиленовая композиция по п. 1, в которой статистический сополимер полипропилена в полимере первой фазы катализирован катализатором Циглера-Натта, а сополимер пропилена и этилена в полимере второй фазы также катализирован катализатором Циглера-Натта, причем катализаторы Циглера-Натта, используемые для получения статистического сополимера полипропилена в полимере первой фазы и сополимера пропилена и этилена в полимере второй фазы, в каждом случае включают в себя внутренний донор электронов, содержащий замещенный фениленароматический сложный диэфир.
12. Полипропиленовая композиция по п. 11, причем композиция имеет растворимую в ксилоле часть, при этом растворимая в ксилоле часть имеет значение В по Кенигу от 0,75 до менее 1.
13. Полипропиленовая композиция по п. 11, причем композиция имеет не растворимую в ксилоле часть, при этом не растворимая в ксилоле часть имеет значение В по Кенигу от 0,75 до менее 1, причем статистический сополимер полипропилена в полимере первой фазы имеет содержание растворимой в ксилоле фракции менее примерно 10%.
14. Формованное изделие, образованное из полипропиленовой композиции по п. 1.
15. Контейнер для хранения, образованный из полипропиленовой композиции по п. 1.